(57)【要約】【課題】接合領域に幅が狭い通気路を容易に形成することができる包装材およびその製造方法を提供すること。【解決手段】本発明によれば、フィルム１によって形成された袋状の鮮度保持用包装材１００であって、フィルムの２つの端部が重ね合わされて接合されている帯状の接合領域６を有し、接合領域が、フィルムの２つの端部同士が線状溶着部１０によって接合されている複数の接合部８を含み、複数の接合部が端部に沿って間隔をおいて配列され、隣接する接合部の間に包装材の内部空間と外部とを連通する通気路１２が設けられている鮮度保持用包装材が提供される。【選択図】図１
2019131215.tif 000002
【特許請求の範囲】
【請求項１】
フィルムによって形成された袋状の鮮度保持用包装材であって、
前記フィルムの２つの端部が重ね合わされて接合されている帯状の接合領域を有し、
前記接合領域が、前記フィルムの２つの端部同士が線状溶着部によって接合されている複数の接合部を含み、該複数の接合部が前記端部に沿って間隔をおいて配列され、隣接する前記接合部の間に前記包装材の内部空間と外部とを連通する通気路が設けられている、
ことを特徴とする鮮度保持用包装材。
【請求項２】
前記線状溶着部が、超音波融着部である、
請求項１に記載の鮮度保持用包装材。
【請求項３】
前記接合部が、前記線状溶着部によって囲まれた領域として構成されている、
請求項１または２に記載の鮮度保持用包装材。
【請求項４】
前記通気路の寸法が、以下の式、
０．２ｍｍ≦Ｗ≦３ｍｍ・・・式(１)
１０≦Ｌ／Ｗ≦２００・・・・式(２)
(Ｗは通気路の幅、Ｌは通気路の長さ)
を充足している、
請求項１ないし３のいずれか１項に記載の鮮度保持用包装材。
【請求項５】
フィルムから袋状の鮮度保持用包装材を製造する鮮度保持用包装材の製造方法であって、
前記フィルムの２つの端部を重ね合わせるステップと、
前記重ね合わされたフィルムの２つの端部同士を超音波によって線状に溶着して接合し、前記フィルムの２つの端部同士が線状溶着部によって接合されている接合部を、複数、前記フィルムの端に沿って間隔をおいて形成するステップと、を備え、
前記隣接する前記接合部の間に前記包装材の内部空間と外部とを連通する通気路が設けられている、
ことを特徴とする鮮度保持用包装材の製造方法。
【請求項６】
前記隣接する接合部の間に設けられた通気路の寸法が、以下の式、
０．２ｍｍ≦Ｗ≦３ｍｍ・・・式(１)
１０≦Ｌ／Ｗ≦２００・・・・式(２)
(Ｗは通気路の幅、Ｌは通気路の長さ)
を充足している、
請求項５に記載の方法。
【請求項７】
前記溶着ステップに先立って、前記重ね合わされたフィルムの少なくとも２つの端部を摂氏３０度ないし７５度まで加熱するステップを、備えている、
請求項５または６に記載の方法。
【請求項８】
前記溶着ステップに先立って、前記フィルムの２つの端を部分的に接合し、前記フィルムの２つの端同士を仮留めする仮留めステップを備えている、
請求項５ないし７のいずれか１項に記載の方法。
【請求項９】
前記溶着ステップに先立って、前記フィルムの少なくとも前記２つの端近傍に除電処理を行なう除電ステップを、さらに備え、
前記除電ステップの終了後、６００秒以内に、前記溶着ステップが実行される、
請求項５ないし８のいずれか１項に記載の方法。
【請求項１０】
前記溶着ステップにおける、前記フィルムの表面電位の絶対値が１ｋＶ以下である、
請求項５ないし９のいずれか１項に記載の方法。
【請求項１１】
前記溶着ステップで使用される超音波の振幅が２μｍ以上１０μｍ以下である、
請求項５ないし１０のいずれか１項に記載の方法。
【請求項１２】
前記溶着ステップでの超音波溶着が、複数の超音波ホーンが外周に所定間隔で配置された円板状の超音波融着部材を、前記重ね合わされたフィルムの２つの端部に沿って相対回転させながら行なわれる、
請求項５ないし１１のいずれか１項に記載の方法。
【請求項１３】
前記フィルムの少なくとも１が、酸素バリアフィルムである、
請求項５ないし１２のいずれか１項に記載の方法。
【請求項１４】
前記フィルムの２つの端が、１枚のフィルムの両側端である、
請求項５ないし１３のいずれか１項に記載の方法。
【請求項１５】
前記フィルムが、貫通孔を有する内側フィルム層と外側フィルム層の２枚のフィルム層を有するフィルムである、
請求項５ないし１４のいずれか１項に記載の方法。
【発明の詳細な説明】
【技術分野】
【０００１】
本発明は鮮度保持用包装材およびその製造方法に関し、詳細には、呼吸や発酵により保存中に二酸化炭素を発生する食品や生花の鮮度低下を抑制することができる、鮮度保持用包装材およびその製造方法に関する。
【背景技術】
【０００２】
呼吸や発酵によって二酸化炭素を発生する食物を、鮮度を維持した状態で保存することができる包装材(袋体、容器等)、あるいは生花を長期間保存できる包装材へのニーズが高まっている。
【０００３】
このような目的を達成できる包装材には、発生した二酸化炭素や水蒸気の外部への排出と、外部からの酸素の流入の防止という二つの異なる機能が必要とされる。二酸化炭素や水蒸気の排出が不充分だと内圧が上昇して、包装材が破損するおそれがあり、酸素の流入を阻止しないと酸化により内容物の鮮度が低下するためである。
【０００４】
このような要求を満たす技術として、外側フィルム層と貫通孔を有する内側フィルム層とを接着剤によってストライプ状に接合することによって内部に細長い通気路が形成されたフィルムを使用して製造された袋体が提案されている(特許文献１)。
【０００５】
このような構成を有する袋体によれば、内容物から発生した二酸化炭素を通気路によって効率よく脱気することができ、且つ酸素の侵入も阻止できるため、鮮度を低下させることなく内容物を保存することができる。
【先行技術文献】
【特許文献】
【０００６】
【特許文献１】特許第５７７０３５６号公報
【発明の概要】
【発明が解決しようとする課題】
【０００７】
近時、内部からの脱気および外部からの酸素侵入の抑制の機能を更に高めるためには、より細い通気路が必要であることが見いだされた。
しかしながら、引用文献１の構成では、接着剤をストライプ状に塗布することによって、ストライプ状の通気路を形成しているため、より細い通気路を形成することが困難であった。
【０００８】
本発明はこのような点に鑑みてなされたものであり、接合領域に幅が狭い通気路を容易に形成することができる鮮度保持用包装材およびその製造方法を提供することを目的としている。
【課題を解決するための手段】
【０００９】
本発明によれば、
フィルムによって形成された袋状の鮮度保持用包装材であって、
前記フィルムの２つの端部が重ね合わされて接合されている帯状の接合領域を有し、
前記接合領域が、前記フィルムの２つの端部同士が線状溶着部によって接合されている複数の接合部を含み、該複数の接合部が前記端部に沿って間隔をおいて配列され、隣接する前記接合部の間に前記包装材の内部空間と外部とを連通する通気路が設けられている、
ことを特徴とする鮮度保持用包装材が提供される。
【００１０】
このような構成によれば、接合領域に幅が狭い通気路を容易に形成することができる。
線状溶着部の幅は、０．１ｍｍ〜２．０ｍｍであり、０．３ｍｍ〜１．７ｍｍが好ましく、０．５ｍｍ〜１．５ｍｍがより好ましく、０．８ｍｍ〜１．０ｍｍがさらに好ましい。
【００１１】
本発明の他の好ましい態様によれば、
前記線状溶着部が、超音波融着部である。
このような構成によれば、超音波によって、細い線状融着部を細かく配置することが可能となる。
【００１２】
本発明の他の好ましい態様によれば、
前記接合部が、前記線状溶着部によって囲まれた領域として構成されている。
【００１３】
本発明の他の好ましい態様によれば、
前記通気路の寸法が、以下の式、
０．２ｍｍ≦Ｗ≦３ｍｍ・・・式(１)
１０≦Ｌ／Ｗ≦２００・・・・式(２)
(Ｗは通気路の幅、Ｌは通気路の長さ)
を充足している。
【００１４】
このような構成によれば、包装材の内部への外部からの酸素の侵入を抑制しながら、包装材の内部から二酸化炭素等を効率的に排出することが可能となる。
【００１５】
本発明の他の好ましい態様によれば、
フィルムから袋状の鮮度保持用包装材を製造する鮮度保持用包装材の製造方法であって、
前記フィルムの２つの端部を重ね合わせるステップと、
前記重ね合わされたフィルムの２つの端部同士を超音波によって線状に溶着して接合し、前記フィルムの２つの端部同士が線状溶着部によって接合されている接合部を、複数、前記フィルムの端に沿って間隔をおいて形成するステップと、を備え、
前記隣接する前記接合部の間に前記包装材の内部空間と外部とを連通する通気路が設けられている、
ことを特徴とする鮮度保持用包装材の製造方法が提供される。
【００１６】
このような構成によれば、接合領域に幅が狭い通気路を容易に形成することができる。
【００１７】
本発明の他の好ましい態様によれば、
前記隣接する接合部の間に設けられた通気路の寸法が、以下の式、
０．２ｍｍ≦Ｗ≦３ｍｍ・・・式(１)
１０≦Ｌ／Ｗ≦２００・・・・式(２)
(Ｗは通気路の幅、Ｌは通気路の長さ)
を充足している。
【００１８】
このような構成によれば、包装材の内部への外部からの酸素の侵入を抑制しながら、包装材の内部から二酸化炭素等を効率的に排出することが可能となる包装材を容易に製造することができる。
【００１９】
本発明の他の好ましい態様によれば、
前記溶着ステップに先立って、前記重ね合わされたフィルムの少なくとも２つの端部を摂氏３０度ないし７５度まで加熱するステップを、備えている。
【００２０】
フィルムの少なくとも２つの端部の温度を摂氏３０度ないし摂氏７５度以下とすることで、環境温度が変化した場合にも、非接合部の幅(通気路の幅)Ｗの値を正確に制御することが可能になる。これにより、環境温度が変化した場合の二酸化炭素の排出性や内容物の保存性の低下を防止できる。
【００２１】
本発明の他の好ましい態様によれば、
前記溶着ステップに先立って、前記フィルムの２つの端を部分的に接合し、前記フィルムの２つの端同士を仮留めする仮留めステップを備えている。
【００２２】
このような構成によれば、
溶着ステップにおける、フィルムのズレを防止し、寸法精度等が良好な包装材を製造することができる。
【００２３】
本発明の他の好ましい態様によれば、
前記溶着ステップに先立って、前記フィルムの少なくとも前記２つの端近傍に除電処理を行なう除電ステップを、さらに備え、
前記除電ステップの終了後、６００秒以内に、前記溶着ステップが実行される。
【００２４】
このような構成によれば、
静電気に起因するフィルムへの埃等の付着を抑制することができる。
【００２５】
本発明の他の好ましい態様によれば、
前記溶着ステップにおける、前記フィルムの表面電位の絶対値が１ｋＶ以下である。
【００２６】
このような構成によれば、
静電気に起因するフィルムへの埃等の付着を効果的に抑制することができる。
【００２７】
本発明の他の好ましい態様によれば、
前記溶着ステップで使用される超音波の振幅が２μｍ以上１０μｍ以下である。
【００２８】
本発明の他の好ましい態様によれば、
前記溶着ステップでの超音波溶着が、複数の超音波ホーンが外周に所定間隔で配置された円板状の超音波融着部材を、前記重ね合わされたフィルムの２つの端部に沿って相対回転させながら行なわれる。
【００２９】
本発明の他の好ましい態様によれば、
前記フィルムの少なくとも１が、酸素バリアフィルムである。
【００３０】
本発明の他の好ましい態様によれば、
前記フィルムの２つの端が、１枚のフィルムの両側端である。
【００３１】
本発明の他の好ましい態様によれば、
前記フィルムが、貫通孔を有する内側フィルム層と外側フィルム層の２枚のフィルム層を有するフィルムである。
【発明の効果】
【００３２】
本発明によれば、包装材の接合領域に幅が狭い通気路を容易に形成することができる包装材およびその製造方法が提供される。
【図面の簡単な説明】
【００３３】
【図１】本発明の第１実施形態の袋体１００の模式的な平面図である。
【図２】図１のII-II線に沿った断面図である。
【図３】図３は、図１のIII-III線に沿った断面図である。
【図４】(ａ)ないし(ｃ)は、通気路の変形例を示す模式的な図面である。
【図５】本発明の他の実施形態の袋体の模式的な平面図である。
【図６】図５のVI‐VI線に沿った断面図である。
【図７】図５のVII‐VII線に沿った断面図である。
【図８】本発明の実施態様の袋体の製造方法を説明する図面である。
【図９】本発明の実施態様の袋体の製造方法を説明する図面である。
【図１０】本発明の実施態様の袋体の製造方法で使用する融着装置の概略構成を示す図面である。
【図１１】図１０の製造装置のホーンの底面の平面図である。
【図１２】図１０の製造装置のホーンの底面の側面図である。
【図１３】本発明の実施態様の袋体の製造方法で使用する融着装置の概略構成を示す図面である。
【図１４】本発明の実施態様の袋体の製造方法で使用する融着装置の概略構成を示す図面である。
【図１５】他の融着装置が備えるホーンの構成を示す斜視図である。
【図１６】図１５の融着装置を用いて製造された包装材の平面図である。
【発明を実施するための形態】
【００３４】
以下、本発明の第１実施形態の包装材である袋体１００の構成を図面に沿って詳細に説明する。図１は、本発明の第１実施形態の袋体１００の模式的な平面図である。図２は、図１のII-II線に沿った断面図であり、図３は、図１のIII-III線に沿った断面図である。
【００３５】
本実施態様に袋体１００は、例えば、コーヒー等の食品を保存する袋である。本実施態様の袋体１００は、フィルム１で構成されている。本実施態様で使用されるフィルムとしては、非晶質のポリマーが好ましい。具体的な例として、ポリスチレン、アクリル樹脂、塩化ビニル、ポリカーボネート、スチレンアクリロニトリル共重合体などのフィルムが挙げられる。
【００３６】
フィルム１は異なる素材が積層された積層フィルムでもよい。積層フィルムとしてはポリエステル、ポリエチレンまたはポリプロピレンの内側にポリスチレンを積層したフィルム等が挙げられる。
【００３７】
フィルムとして、酸素バリアフィルムと他のフィルムを積層したものも用いることができる。酸素バリアフィルムとしては、ビニルアルコールまたは塩化ビニリデンを構成成分として含むポリマーからなるフィルム、シリカ、アルミナ、アルミニウムのいずれかを蒸着したポリマーフィルム、金属箔層などの公知のものを用いることができる。この酸素バリアフィルムの内側にポリスチレンを積層した積層フィルムを本発明のフィルムとして用いることができる。
【００３８】
フィルムは透明であっても不透明であってもよい。内容物が日光によって劣化する場合は不透明な包装フィルムを用いることが好ましい。また、意匠性を高めるために表面に印刷をしたものでもよい。
【００３９】
フィルム１の厚みは、１０μｍ以上３００μｍ以下、より好ましくは１５μｍ以上２００μｍ以下、更に好ましくは２０μｍ以上１００μｍ以下であることが好ましい。フィルムの厚みが１０μｍ未満の場合、袋体の強度が不充分になる場合があり、３００μｍを超えるとコスト上、不利になる場合があるためである。
【００４０】
袋体１００は、長方形のフィルム１を、中心線に沿って二つ折りにした形状を有している。袋体１００の上下端は、ヒートシールによって形成されたトップシール２、ボトムシール４によって完全に封止されている。これらのシール２、４は、接着剤による接着等の他の方法によって形成されたものでもよい。また、開閉可能なファスナーを用いてトップシール部を形成することもできる。さらに、当初はトップシールを設けず、袋体１００に内容物を充填した後、ヒートシール、テープを用いてトップシール部を形成してもよい。
【００４１】
また、フィルム１の両側端部１ａ、１ｂが重ね合わされている袋体１００の一側端(図１の左端)は、フィルム１の側端部１ａ、１ｂの重ね合わせ部分の全長にわたって延びる帯状の接合領域６によって接合されて閉じられている。
【００４２】
接合領域６には、複数の接合部８が、所定間隔で配列されている。各接合部８は、矩形の枠状に配置された線状の超音波融着部１０とこの線状の超音波融着部１０によって囲まれた領域によって構成されている。この線状の超音波融着部１０は、フィルム１の両側端部１ａ、１ｂを直接的に接合している線状の部分であり、後述のように両側端部１ａ、１ｂ同士を超音波融着装置で融着することによって形成されている。
【００４３】
線状の超音波融着部１０の幅(線状部分の幅)は、０．１ｍｍ〜２．０ｍｍ程度であり、０．３ｍｍ〜１．７ｍｍが好ましく、０．５ｍｍ〜１．５ｍｍがより好ましく、０．８ｍｍ〜１．０ｍｍがさらに好ましい。
尚、図面中では、明確化のため、各要素の寸法の比率は正確に表されていない。
【００４４】
この結果、矩形の枠状に配置された線状の超音波融着部１０によって囲まれた接合部８の内側部分は、枠状に配置された線状の超音波融着部１０によって外周がシールされ、外部と流体連通していない島状の領域となっている。この内側部分では、フィルム１の側端部１ａ、１ｂどうしは接合されていない。
【００４５】
一方、接合領域６では、隣接する接合部８の間に位置する部分では、重ね合わされたフィルムの両側端部１ａ、１ｂは接合されていない。この結果、この部分は、両側端部１ａ、１ｂの間に、袋体の内部空間Ｓと、外部空間を連通する細長い通気路１２を構成する非接合部とされている。このような構成によって、本実施態様の袋体１００の帯状の接合領域６は、所定間隔で配列された複数の接合部８の間に細長い通気路１２が配置されたストライプ状の構造となっている。
【００４６】
本実施態様の袋体１００の通気路１２の幅Ｗ(接合領域６の長手方向に沿った長さ)は、０．２ｍｍ以上３ｍｍ以下が好ましく、０．３ｍｍ以上２．５ｍｍ以下がより好ましい。
【００４７】
通気路１２の幅Ｗを０．２ｍｍ以上３．０ｍｍ以下にすることで二酸化炭素や水蒸気の放出と酸素の侵入防止を両立が可能になる。さらに袋体を動かした際に通気路内部で気体が流動しにくく、酸素が侵入しにくくなる。
【００４８】
通気路の長さＬは、好ましくは２０ｍｍ以上１００ｍｍ以下、より好ましくは２５ｍｍ以上７０ｍｍ以下である。通気路の長さを２０ｍｍ以上とすることで外部からの空気の浸入を効果的に防止して鮮度保持の効果を大きくすることができる。一方、１００ｍｍ以上とすると通気路内部に水分が凝縮して酸化炭素の排出が不充分になる場合がある。
【００４９】
また、通気路１２の長さＬと幅Ｗの比Ｌ／Ｗは、１０以上２００以下に設定されるのが好ましく、１５以上１５０以下がより好ましい。長さＬと幅Ｗの比Ｌ／Ｗの値が１０未満になると、袋体１００に外気(酸素)が侵入し易くなり、収容した野菜等の内容物の保存性が顕著に悪化する。また、この比が２００を超えると、通気路１２内で凝結した水分により通気路１２が閉じられ、酸化炭素の排出が不充分になる場合がある。
【００５０】
通気路の形状は、上記実施態様の接合領域が延びる方向に対して直交方向に直線状に延びるものだけでなく、図４(ａ)ないし(ｃ)に示すような他の形態でもよい。即ち、接合領域６が延びる方向に対して傾斜した斜め方向に延びる通気路１２ａ(図４(ａ))、Ｓ字状に延びる通気路１２ａ(図４(ｂ))、または折れ線状に延びる通気路１２ａ(図４(ｃ))。これらの通気路によれば、接合領域６の幅を大きくすることなく、通気路１２の長さＬを大きくすることが可能になる。
なお、通気路が直線でない場合は、通気路１２に沿って、袋体１００内部から外部まで測定した長さを通気路の長さＬとする。
【００５１】
図５乃至図７は、他の実施形態の袋体２００の模式的な平面図であり、図６は、図５のVI‐VI線に沿った断面図であり、図７は図５のVII‐VII線に沿った断面図である。
図５ないし図７から明らかなように、袋体２００では、接合領域６０が表面(あるいは裏面)中央に配置されている点を除き、袋体１００と同一の構成を備えている。したがって、図５ないし図７において、袋体１００の構成要素と対応する構成要素に、図１ないし図３の参照符号に２を付加した参照番号を付し、その説明を省略する。
【００５２】
次に、本発明の実施態様の袋体１００の製造方法について説明する。本実施態様の製造方法は、フィルム１の２つの端部１ａ、１ｂを部分的に超音波溶着法で接合することにより、上記袋体１等を形成するものである。
【００５３】
本実施態様の製造方法では、まず、袋体１００を構成する矩形形状のフィルム１を準備する(図８)。ついで、フィルム１を、図８に点線で示す中心線Cに沿って二つ折りにして、両側端１ａ、１ｂを重ね合わせる。
【００５４】
次いで、少なくとも重ね合わされたフィルム１の両側端部１ａ、１ｂを所定温度（摂氏３０度乃至７５度）まで加熱する。加熱は、加熱ロール、赤外線加熱等の方法によって行なわれるのが好ましい。
【００５５】
次いで、加熱したフィルムの除電を行なう。加熱されたフィルムは弾性率が低下してしなやかになるため、搬送ロールなどの物体に接触した時に接触面積が増大する等の理由により、帯電しやすい。この帯電を排除するために、超音波溶着の前に除電をすることが好ましい。
【００５６】
具体的には、イオン風、除電ブラシ等を用いて除電が行なわれる。除電後のフィルムの表面電位が、１ｋｖ以下となるように除電が行なわれるのが好ましい。表面電位の測定は、例えばトレック・ジャパン株式会社製の表面電位計ＭＯＤＥＬ３４１Ｂで測定することができる。除電を行なうことにより、このような帯電に起因する埃の付着が抑制される。
【００５７】
次いで、フィルムの両側端１ａ、１ｂの一部分１ｄ、１ｅをヒートシール等によって接合し、重ね合わされた両側端１ａ、１ｂを相対位置がずれないように仮留めする(図９)。
この仮留めによって、重ね合わされたフィルムの両側端１ａ、１ｂの相対位置ずれが防止される。
【００５８】
次に、超音波溶着法によって、フィルム１の両側端１ａ、１ｂに、所定間隔で複数の線状の超音波融着部１０を形成することによって接合部を設ける。
【００５９】
図１０は、超音波溶着法に用いる溶着装置３００の構成を模式的に示す図面である。図１０に示されているように、溶着装置３００は、５０Ｈｚまたは６０Ｈｚの商用電気を１５〜７０ＫＨｚ程度の高周波信号に変換する超音波発振機３０２と、この信号を機械的振動に変換するコンバータ３０４と、この機械的振動を増幅するブースター３０６と、増幅された振動を溶着対象(フィルム１)に伝えるホーン３０８と、ホーン３０８との間で対象を挟持する受け座３１０と、を備えている。受け座３１０は温度を制御できるものであることが好ましい。
【００６０】
ホーン３０８は、通常、アルミニウム、チタン、鉄等の金属で形成される。また、ホーン３０８の先端の形状は、袋体１００に形成する線状の超音波融着部１０の形状により決まる。
【００６１】
図１１は、ホーン３０８の底面（受け座３１０側の面）の平面図であり、図１２はホーン３０８の底部の側面図である。図１１及び図１２に示されているように、ホーン３０８の底面には、袋体１００の接合領域６に形成される矩形の枠状に配置された線状の超音波融着部１０に対応する枠状の先端形状を有する突出部３１２が２つ形成されている。
【００６２】
溶着作業は、図１０に示されているように、重ね合わされた状態のフィルム１の端部１ａ、１ｂを、ホーン３０８の先端の突出部３１２と受け座３１０との間に挟持した状態で行なわれる。溶着作業では、ホーン３０８から超音波が、フィルムの端部１ａ、１ｂには、突出部３１２の形状に対応した部分のみに伝搬され、フィルム１の端部１ａ、１ｂを矩形状に部分的に溶着し、線状の超音波融着部１０が形成される。
【００６３】
溶着時間すなわち超音波を作用させる時間は、通常０．０５秒以上１秒以下に設定される。この時間が０．０５秒未満の場合、袋体の強度が不充分になる場合があり、１秒を超えると生産効率が低下する場合がある。
【００６４】
使用する超音波の振幅は、１．５μｍ以上１００μｍ以下に設定される。２μｍ以上１５μｍ以下がより好ましく、２．５μm以上１０μm以下がさらに好ましい。
【００６５】
本実施態様では、１回の溶着作業で、２つの突出部３１２により２カ所の線状の超音波融着部１０を同時に形成できる。したがって、１回の溶着作業が終了すると、ホーン３０８とフィルム１の端部１ａ、１ｂとを相対移動させながら、溶着作業を繰り返し、フィルム１の端部１ａ、１ｂの全長にわたって、所定間隔で線状の超音波融着部１０を形成する（図１３）。
【００６６】
さらに、袋体にボトムシール３１４とトップシール３１６とを形成する（図１４）。トップシール３１４は、袋体への製品収容後に形成されるのが一般的である。
【００６７】
本発明の前記実施形態に限定されることなく、特許請求の範囲に記載された技術的思想の範囲内で種々の変更、変形が可能である。
【００６８】
上記実施態様の製造方法では、底面に２カ所の突起部３１２を有するホーン３０８が取付けられた溶着装置３００によって、線状の超音波融着部１０を２つずつ、順次に形成したが、本発明はこれに限定されるものではない。
【００６９】
例えば、図１５に示されているようなロータリ式の溶着装置４００を用いて、長尺状のフィルム４０１に、複数の線状の超音波融着部１０を連続的に形成するものでもよい。図１５に示されているように、ロータリ式の溶着装置４００は、複数のホーン４０２が外周に所定間隔で配置された円板４０４を備えている。
【００７０】
このロータリ式の溶着装置４００を使用した溶着作業では、長尺状のフィルム４０１を長手方向中心軸に沿って二つ折りにし、フィルムの端部４０１ａ、４０１ｂに、連続的に線状の超音波融着部１０が形成される。具体的には、ホーン４０２と受け座（図示せず）の間に、重ね合わされたフィルムの端部４０１ａ、４０１ｂを挟持した状態で、円板４０４を回転させ、長尺状のフィルムの端部に、図１６に示されているように、複数の線状超音波融着部１０を連続的に形成していく。
【実施例】
【００７１】
次に、本発明の実施例を説明する。
(実施例１)
フィルムとして、縦４０ｃｍ、横４０ｃｍ、厚さ２０μｍのスチレンアクリロニトリル共重合体を用いた。
【００７２】
まず、フィルムを２つ折りにして、角部分を部分接合して、仮留めした。次いで、フィルムをホットプレート((株)池田理化製、ホットプレートＡＴＦ−６５０)を用いて表面温度６５℃まで加熱した。
その後、このフィルムの両面を春日電機(株)製、ファンタイプ静電気除去装置ＫＤ−４１０を用いて除電した。除電後のフィルムの表面電位は−１〜＋１ｋＶになるようにした。
【００７３】
次いで、直後に図１０の溶着装置を用いてストライプ状に接合して通気路を形成した。この式の発振振動数は２０ＫＨｚ、振動振幅は１５μｍ、接合時間は０．２秒であった。
【００７４】
ストライプ状接合部の非接合部の幅(通気路の幅)Ｗは０．８ｍｍ、通気路の幅Ｌは２４ｍｍ、Ｌ／Ｗの値は３０である。
【００７５】
また、通気路形成直後のフィルムの表面温度は６０℃であった。
その後、ヒートシールによりボトムシール部を形成した。
【００７６】
この鮮度保持用包装材の通気路を目視観察したところ、通気路部分には異物等はなく、通気路の幅も一定であった。また、ストライプ状の接合部にフィルムのズレもなく、外見も良好であった。
【００７７】
この鮮度保持用包装材に市販のニラ１５０ｇを入れて、ヒートシールによりトップシール部を形成して、図１４のような袋体とした。
この袋体を１５℃で１４日間保存したところ、内容物のニラには外見上の変化は無く、可食状態であった。
【００７８】
(実施例２)
フィルムとして延伸ポリプロピレン／未延伸ポリプロピレン(２０μｍ／３０μｍ)積層フィルムを用いること以外は実施例１と同様にして実施例２を実施した。
ただし、未延伸ポリプロピレンどうしが接するようにして超音波接合を行った。
【００７９】
(実施例３)
フィルムとしてアルミ蒸着ポリエチレンテレフタレート／未延伸ポリプロピレン(１６μｍ／３０μｍ、アルミ蒸着面と未延伸ポリプロピレンが接するように積層) 積層フィルムを用いること以外は実施例１と同様にして実施例３を実施した。
ただし、未延伸ポリプロピレンどうしが接するようにして超音波接合を行った。
【符号の説明】
【００８０】
１００：袋体
１：フィルム
１ａ、１ｂ：側端部
２：ボトムシール
４：トップシール
６：接合領域
８：接合部
１０：超音波融着部
１２：通気路
３００：溶着装置
３０２：超音波発振機
３０４：コンバータ
３０６：ブースター
３０８：ホーン
３１０：受け座
【図１】
2019131215.tif 000003
【図２】
2019131215.tif 000004
【図３】
2019131215.tif 000005
【図４】
2019131215.tif 000006
【図５】
2019131215.tif 000007
【図６】
2019131215.tif 000008
【図７】
2019131215.tif 000009
【図８】
2019131215.tif 000010
【図９】
2019131215.tif 000011
【図１０】
2019131215.tif 000012
【図１１】
2019131215.tif 000013
【図１２】
2019131215.tif 000014
【図１３】
2019131215.tif 000015
【図１４】
2019131215.tif 000016
【図１５】
2019131215.tif 000017
【図１６】
2019131215.tif 000018